(57)【特許請求の範囲】
【請求項１】
原料粉末を成形、焼結することにより、所定形状の炭窒化チタン基サーメット製切削インサートを作製した後、該インサートの表面にウエットブラスト処理を施すことにより、インサート表面部の硬質相に４５０〜１０００ＭＰａの残留圧縮応力を付与すると同時にインサート表面粗さをカットオフ値０．０８ｍｍにおける算術平均粗さＲａで０．２μｍ以下とした後、該インサート表面に物理蒸着法にて硬質被覆層を蒸着形成することを特徴とする表面被覆炭窒化チタン基サーメット製切削インサートの製造方法。
【請求項２】
上記インサートの硬質被覆層の表面粗さがカットオフ値０．０８ｍｍにおける算術平均粗さＲａで０．２５μｍ以下であることを特徴とする請求項１に記載の表面被覆炭窒化チタン基サーメット製切削インサートの製造方法。
【請求項３】
上記ウエットブラスト処理を施した後、インサートの刃先先端にホーニング加工を施し、その後、物理蒸着法にて硬質被覆層を蒸着形成することを特徴とする請求項１または２に記載の表面被覆炭窒化チタン基サーメット製切削インサートの製造方法。
【請求項４】
上記ホーニング加工を湿式ブラシホーニングで施し、インサートの刃先先端のホーニング部の表面粗さをカットオフ値０．０８ｍｍにおける算術平均粗さＲａで０．１μｍ以下とした後、物理蒸着法にて硬質被覆層を蒸着形成することを特徴とする請求項３に記載の表面被覆炭窒化チタン基サーメット製切削インサートの製造方法。
【請求項５】
インサート表面の硬質被覆層が、周期律表のＩＶａ族元素、Ｖａ族元素、ＶＩａ族元素、Ａｌ、Ｓｉ、Ｙ、Ｍｎ、ＮｉおよびＳの群から選ばれる少なくとも一種の元素と、炭素、窒素、酸素および硼素からなる群から選ばれる少なくとも一種の元素とからなる化合物の一層または二層以上からなることを特徴とする請求項１乃至４の何れか一項に記載の表面被覆炭窒化チタン基サーメット製切削インサートの製造方法。
【請求項６】
上記硬質被覆層のうち、少なくとも一層はＴｉＡｌＮ層で構成されていることを特徴とする請求項５に記載の表面被覆炭窒化チタン基サーメット製切削インサートの製造方法。
【請求項７】
上記硬質被覆層が、Ｔｉの炭化物、窒化物、炭窒化物から選ばれる一層または二層以上からなり、総膜厚が１〜１５μｍであることを特徴とする請求項５に記載の表面被覆炭窒化チタン基サーメット製切削インサートの製造方法。
【請求項８】
上記硬質被覆層は、インサート側より、膜厚０．１〜１．０μｍのＴｉＮ層、膜厚０．５〜５．０μｍのＴｉＣＮ層、膜厚０．１〜１．０μｍのＴｉＮ層の順で被覆形成されていることを特徴とする請求項７に記載の表面被覆炭窒化チタン基サーメット製切削インサートの製造方法。
【請求項９】
請求項１乃至８の何れか一項に記載の製造方法で作製した表面被覆炭窒化チタン基サーメット製切削インサート。
【発明の詳細な説明】
【技術分野】
【０００１】
本発明は、インサート着脱式の各種工具に取り付けられて切削加工に用いられる表面被覆炭窒化チタン基（ＴｉＣＮ基）サーメット製切削インサートの製造方法に関し、硬質被覆層の形成前に、インサート表面部の硬質相に圧縮残留応力を付与すると同時にインサート表面を平滑化し、インサート基体の耐欠損性を高めるとともに、硬質被覆層の耐チッピング性、耐欠損性を高めることにより、高熱発生を伴い、しかも、切れ刃に断続的負荷が作用する高速断続切削加工等に供した場合に、長期の使用に亘って被削材の仕上げ面精度を維持することができる表面被覆ＴｉＣＮ基サーメット製切削インサートの製造方法に関するものである。
【背景技術】
【０００２】
従来から、Ｔｉの炭化物あるいは窒化物あるいは炭窒化物を主成分とする硬質相とＣｏおよびＮｉの内の１種または２種を主成分とする金属結合相からなるＴｉＣＮ基サーメット製切削インサートの表面に、周期律表のＩＶａ族元素、Ｖａ族元素、ＶＩａ族元素、Ａｌ、Ｓｉ、Ｙ、Ｍｎ、ＮｉおよびＳの群から選ばれる少なくとも一種の元素と、炭素、窒素、酸素および硼素からなる群から選ばれる少なくとも一種の元素とからなる化合物の一層または二層以上からなる硬質被覆層をＰＶＤ（物理蒸着）法で被覆形成した表面被覆ＴｉＣＮ基サーメット製切削インサートが広く知られている。
そして、この表面被覆ＴｉＣＮ基サーメット製切削インサートは、一般的に、すぐれた耐摩耗性を備えることが知られているが、さらに、耐摩耗性を向上させることを目的として、例えば、特許文献１に示されるように、ＴｉＣＮ基サーメット製切削インサートの表面に、ほぼ球状の鋼、鋳造粒子、重金属粉、ガラス、コランダム、硬金属粒子、耐破壊性セラミック等を圧縮空気で投射して乾式ブラスト処理することによって、切削インサート上に被覆形成されるＰＶＤ層内に生じる残留応力と同程度の残留応力を上記切削インサート表面近傍に形成することが提案されており、そしてこのような表面被覆ＴｉＣＮ基サーメット製切削インサート（以下、従来被覆インサートという）では、上記切削インサートとＰＶＤ層間に発生する残留応力差が小さくなることによって、従来被覆インサートの耐摩耗性が向上することが知られている。
【先行技術文献】
【特許文献】
【０００３】
【特許文献１】特表２００９−５２３６１８号公報
【発明の概要】
【発明が解決しようとする課題】
【０００４】
切削加工の分野では近年ますます高速化が求められているが、上記従来被覆インサートを、例えば鋼の高速切削に用いた場合には、すぐれた切削性能を発揮するものの、高熱発生を伴い、しかも、切れ刃に衝撃的・断続的負荷が作用する高速断続切削加工に用いた場合には、インサート基体の欠損や硬質被覆層のチッピング、欠損等が発生し易く、比較的短時間で使用寿命にいたるのが現状である。
また、高速化に加えて、高精度加工も要求されるようになってきており、従来からの管理項目である加工寸法精度は当然のことながら、それに加えて被削材の仕上げ面精度の維持・向上も重視されるようになってきている。このため切削加工表面の品質に関してその判断基準が厳しくなってきており、切削初期の段階から、あるいは、切削開始後の比較的短時間の段階で満足できない状況となり、インサートの摩耗の発生はまだ小さく被削材の加工寸法精度が公差内であっても作業者に寿命と判断されて、使用切れ刃やインサートそのものが交換されている実情がある。ここで、作業者は、被削材の切削加工表面にムシレや毛羽立ちと呼ばれる現象が発生して、手で触ったときにざらつき感があったり、光沢のない白濁した表面に見えることで、切れ刃が寿命であると判断している。
したがって、高速断続切削加工に用いた場合にも、インサート基体の欠損が生じず、かつ、硬質被覆層の耐チッピング性、耐欠損性に優れるとともに、長期の使用に亘って、被削材にムシレや毛羽立ちのない、光沢のある高品質な仕上げ加工面の形成が可能となる表面被覆ＴｉＣＮ基サーメット製切削インサート（以下、被覆インサートという）が求められている。
【問題を解決するための手段】
【０００５】
従来被覆インサート（前記特許文献１）においては、硬質被覆層を形成する前に、インサート基体に対して乾式ブラスト処理を施すことによって、ＴｉＣＮ基サーメットからなる切削インサート（単に、インサートという）の表面近傍に１．５〜３．５ＧＰａの圧縮残留応力を付与し、しかも、この残留応力値を、インサート表面上に被覆形成されるＰＶＤ層内に生じる残留応力と同程度（±１０％）とすることによって、インサート−ＰＶＤ層間に発生する残留応力差を小さくし、その結果として、従来被覆インサートの耐摩耗性向上を図っていたが、脆性材料であるＴｉＣＮ基サーメット製切削インサートに対してこのような乾式ブラスト処理で残留応力を付与した場合には、インサート表面にクラックが生じたり、あるいはインサート表面の粗面化を招くことがある。なお、表面が粗面なインサート上にＰＶＤ法により硬質被覆層を被覆した場合、被覆後のインサート表面粗さも粗面となることは一般によく知られている。
また、乾式ブラスト処理には、噴射研磨材がインサート表面へ食い込み、不純物の残留現象も生じやすいという欠点があり、この上に硬質被覆層を蒸着形成した場合には、硬質被覆層の表面粗さが大となるため、結果として、耐チッピング性、耐欠損性が不十分となり、さらに、被削材の仕上げ面精度も長時間の使用によって次第に低下し、ムシレや毛羽立ち等の発生を抑制することは困難であった。
【０００６】
本発明者等は、高熱発生を伴い、しかも、切れ刃に対して衝撃的・断続的負荷が作用する切削条件下であっても、すぐれた耐チッピング性、耐欠損性を備えるとともに、長期の使用に亘って、優れた仕上げ面精度を維持し、光沢ある高品質な切削加工表面を形成することができる被覆インサートを得ることを目的として、特に、硬質被覆層形成前のインサートの前処理について鋭意研究を行った結果、前記従来被覆インサートの製造工程におけるほぼ球状の研磨材を用いる乾式ブラスト処理にかえて、所定条件のウエットブラスト処理を施すことにより、インサート表面のクラックの発生や粗面化を招かないばかりか、むしろ、より平滑な面、具体的にはカットオフ値０．０８ｍｍにおける算術平均粗さＲａで０．２μｍ以下のインサート表面を得ることができると同時に、表面における不純物の残留の減少、インサート表面部の硬質相への４５０〜１０００ＭＰａの残留圧縮応力付与を行い、さらに、この上に、ＴｉＡｌＮ層、ＴｉＣＮ層等の硬質被覆層をＰＶＤ（物理蒸着）法で所定の膜厚にまで蒸着形成した場合には、硬質被覆層の表面粗さがＲａで０．２５μｍ以下である平滑表面を得ることができること、また、その結果として、被覆インサートの耐チッピング性、耐欠損性を高め、長期の使用に亘って、被削材の仕上げ面精度を維持することができることを見出したのである。
【０００７】
本発明は、前記の知見に基づいてなされたものであって、  
「（１）原料粉末を成形、焼結することにより、所定形状の炭窒化チタン基サーメット製切削インサートを作製した後、該インサートの表面にウエットブラスト処理を施すことにより、インサート表面部の硬質相に４５０〜１０００ＭＰａの残留圧縮応力を付与すると同時にインサート表面粗さをカットオフ値０．０８ｍｍにおける算術平均粗さＲａで０．２μｍ以下とした後、該インサート表面に物理蒸着法にて硬質被覆層を蒸着形成することを特徴とする表面被覆炭窒化チタン基サーメット製切削インサートの製造方法。
（２）上記インサートの硬質被覆層の表面粗さがカットオフ値０．０８ｍｍにおける算術平均粗さＲａで０．２５μｍ以下であることを特徴とする前記（１）に記載の表面被覆炭窒化チタン基サーメット製切削インサートの製造方法。
（３）上記ウエットブラスト処理を施した後、インサートの刃先先端にホーニング加工を施し、その後、物理蒸着法にて硬質被覆層を蒸着形成することを特徴とする前記（１）または（２）に記載の表面被覆炭窒化チタン基サーメット製切削インサートの製造方法。
（４）上記ホーニング加工を湿式ブラシホーニングで施し、インサートの刃先先端のホーニング部の表面粗さをカットオフ値０．０８ｍｍにおける算術平均粗さＲａで０．１μｍ以下とした後、物理蒸着法にて硬質被覆層を蒸着形成することを特徴とする前記（３）に記載の表面被覆炭窒化チタン基サーメット製切削インサートの製造方法。
（５）インサート表面の硬質被覆層が、周期律表のＩＶａ族元素、Ｖａ族元素、ＶＩａ族元素、Ａｌ、Ｓｉ、Ｙ、Ｍｎ、ＮｉおよびＳの群から選ばれる少なくとも一種の元素と、炭素、窒素、酸素および硼素からなる群から選ばれる少なくとも一種の元素とからなる化合物の一層または二層以上からなることを特徴とする前記（１）乃至（４）の何れかに記載の表面被覆炭窒化チタン基サーメット製切削インサートの製造方法。
（６）上記硬質被覆層のうち、少なくとも一層はＴｉＡｌＮ層で構成されていることを特徴とする前記（５）に記載の表面被覆炭窒化チタン基サーメット製切削インサートの製造方法。
（７）上記硬質被覆層が、Ｔｉの炭化物、窒化物、炭窒化物から選ばれる一層または複層からなり、総膜厚が１〜１５μｍであることを特徴とする前記（５）に記載の表面被覆炭窒化チタン基サーメット製切削インサートの製造方法。
（８）上記硬質被覆層は、インサート側より、膜厚０．１〜１．０μｍのＴｉＮ層、膜厚０．５〜５．０μｍのＴｉＣＮ層、膜厚０．１〜１．０μｍのＴｉＮ層の順で被覆形成されていることを特徴とする前記（７）に記載の表面被覆炭窒化チタン基サーメット製切削インサートの製造方法。
（９）前記（１）乃至（８）の何れかに記載の製造方法で作製した表面被覆炭窒化チタン基サーメット製切削インサート。」
を特徴とするものである。
【０００８】
以下、本発明について詳細に説明する。
【０００９】
この発明では、炭窒化チタン基サーメット製切削インサート（以下、単にインサートという）の表面に、ＰＶＤ（物理蒸着）法にて硬質被覆層を蒸着形成するに先立って、上記インサート表面に所定の条件のウエットブラストを施すことにより、該インサート表面の硬質相に所定の残留応力を付与すると同時に、インサートの表面を平滑化する工程を必須とする。
特許文献１に示される従来技術では、硬質被覆層を蒸着形成する前のインサートに対して、硬質被覆層と残留応力が同程度になるようにインサート表面に乾式ブラストを施し、１．５〜３．５ＧＰａの圧縮残留応力を付与しているが、乾式ブラストによれば、二種の流体（粉流・気流）でインサート表面をブラストするため、インサート表面に残留応力を付与することはできるものの、ＴｉＣＮ基サーメットのような脆性材料の場合には、１．５〜３．５ＧＰａという過度の残留応力付与によって、インサート表面にクラックが生じたり、インサート表面がカットオフ値０．０８ｍｍにおける算術平均粗さＲａが０．２μｍを超える粗面となったり、また、二種の流体による乾式ブラスト処理では、噴射研磨材がインサート表面へ食い込み、不純物の残留現象も生じやすく、このような表面に硬質被膜を被覆すると、成膜時の異常組織の形成や、被膜とインサート基体間の密着強度の低下を引き起こしたり、切削使用中の破壊の起点となることがあり、長期の使用に亘って、すぐれた耐チッピング性、耐欠損性を発揮することはできなかった。
すなわち、公知の従来技術は、表面被覆される基体がＷＣ基超硬合金（特許文献１では「硬金属」と表される）製切削インサートに対しては耐摩耗性の向上等、有効な効果を発揮するが、本発明で対象にしている一般的に基体の靭性がＷＣ基超硬合金と比較して低い表面被覆ＴｉＣＮ基サーメット製切削インサートにおいては、前述のクラックの発生等、乾式ブラスト処理を行うことにより新たな問題が生じ、インサートの性能を向上させることが難しいばかりか、条件によっては製品性能を低下させる事例も発生している。
また、乾式ブラスト処理を施した場合に生じるインサート表面への不純物の残留現象は、基体材料がＷＣ基超硬合金、ＴｉＣＮ基サーメットのいずれの場合においても発生し、応力付与の手法自体にも課題が残されている。このような問題を抜本的に改善し、かつ、表面被覆ＴｉＣＮ基サーメット製インサートの課題（耐チッピング性、耐欠損性等）を確実に解決する方法が求められている。
【００１０】
そこで、本発明では、硬質被覆層を形成する前のインサート表面に、好ましくは、多角形状の砥粒を用いてウエットブラスト処理を施し、インサート表面部の硬質相に４５０〜１０００ＭＰａの圧縮応力を付与して、インサート自体の耐欠損性を高め、同時に、インサート表面を、カットオフ値０．０８ｍｍにおける算術平均粗さＲａで０．２μｍ以下となるように平滑化する。ついで、インサート表面に硬質被覆層をＰＶＤ（物理蒸着）法で蒸着形成することによって、表面平滑性の高い（即ち、カットオフ値０．０８ｍｍにおける算術平均粗さＲａが０．２５μｍ以下となるような表面平滑性）硬質被覆層を形成し、その結果として、被覆インサートの耐チッピング性、耐欠損性を高めることができ、さらに、長期の使用に亘る被削材の仕上げ面精度の維持を図ることができる。
【００１１】
インサート表面の硬質相に付与する圧縮残留応力が４５０ＭＰａより小さい場合には、インサート基体の耐欠損性改善の効果が小さく、一方、付与する圧縮残留応力が１０００ＭＰａを越えると、インサート基体表面にクラックが発生したり、インサートの基体表面粗さがＲａで０．２μｍを超えるようになり、その結果、被覆インサートの表面粗さもＲａが０．２５μｍを越えるようになり、その結果として、被覆インサートの耐チッピング性、耐欠損性が低下することから、ウエットブラスト処理により、インサート基体表面の硬質相に付与する圧縮残留応力の値は、４５０〜１０００ＭＰａと定めた。
ウエットブラスト処理に用いる噴射研磨材としては、アルミナ、炭化珪素、ジルコニア、樹脂系、ガラス系など種々使用可能あるが、砥粒の形状は球形状よりも多角形状が望ましい。これは、球形状の研磨材を使用する場合、残留応力の付与は容易であるが、インサート表面の平滑度を向上させる効果が少なく、本発明で規定するカットオフ値０．０８ｍｍにおける算術平均粗さＲａで０．２μｍ以下となる平滑性を得ることができないという理由による。
【００１２】
この発明においては、インサートの表面粗さ及び被覆インサートの表面粗さは、ＪＩＳ  Ｂ０６０１−１９９４（２００１）にしたがい、カットオフ値０．０８ｍｍにおける算術平均粗さＲａで測定する。カットオフ値を０．０８ｍｍとしているのは、焼結前の圧粉体の密度バラツキや焼結時に発生する焼結変形等に起因するインサートあるいは被覆インサートのうねり現象の影響を除去するためである。
【００１３】
また、この発明でいうインサート、被覆インサートとしては、概略正方形、三角形、菱形、六角形、丸形等の略平板インサートやドッグボーン型や三角形等の溝入れあるいはねじ切りインサート、刃先交換式の各種エンドミル用インサート、あるいは厚みの厚い縦刃型インサートなど、その形状等を問わず、種々のものが利用可能であり、また、工具本体への取り付けに使用される貫通穴あるいはチップブレーカーの有無やネガティブタイプやポジティブタイプの形状についても特段の問題なく適用可能である。
【００１４】
インサート表面へのウエットブラスト処理：
ウエットブラスト処理は、すでによく知られているように、噴射研磨材を含有した液体（一般的には水）である研磨液を被処理物に噴射して、表面の研磨を行ったり、また、圧縮残留応力を付与したりする処理である。
なお、このようなウエットブラスト処理の噴射研磨材としては、硬質の微粒メディアであれば材質としてはアルミナ、炭化珪素、ジルコニア、樹脂系、ガラス系など種々使用可能であるが、この発明においては、研磨材の形状としては、多角形状の砥粒を用いることが望ましい。
より具体的に言えば、図２に代表的な球形状のアルミナ研磨材（図２（ｂ））および多角形状のアルミナ研磨材（図２（ａ））の写真を示す。多角形状の研磨材は球形状と比べ、その形状より研削力が大きく、残留応力を付与すると同時に加工表面を平滑に仕上げる効果が大きい。それに対し、研磨材が球形状の場合は、残留応力付与には適しているが研削作用が弱く、所定の表面粗さまでインサート表面を平滑に仕上げる為に、長時間のウエットブラスト処理時間を必要とし、この場合、生産性が悪いばかりでなく、ウエットブラスト処理が過多に成り、圧縮残留応力が１０００ＭＰａを超え、基体表面にクラックが生じる場合がある。
なお、多角形状の研磨材に関しては、各社より種々の製品が商品化されている。
また、噴射条件としては、例えばメディアとしてアルミナを使用する場合には液体（水）と混合した状態において１５〜６０重量％の範囲となるようにメディアを含有させて研磨液を調整し、ブラストガンに供給する圧縮空気の圧力すなわち噴射圧力を０．０５〜０．５ＭＰａ、好ましくは０．１〜０．３ＭＰａの範囲として噴射することによって、インサート表面の硬質相に４５０〜１０００ＭＰａの圧縮残留応力を付与することができると同時に、インサートの表面を、カットオフ値０．０８ｍｍにおける算術平均粗さＲａで０．２μｍ以下となるように平滑化することができる。
なお、ウエットブラスト処理を行うインサートの表面とは、インサートの全面あるいは部分のいずれでも良いが、少なくとも切削に関与する被覆インサートの切れ刃または切れ刃周辺に対応するインサート領域が処理されていることが必要である。
また、ウエットブラスト処理を行うためのブラストガンの配置は、特開２００７−１５２４７７号公報に示されているように公知であるが、例えば、図１に示されるブラストガンの配置（上記特開２００７−１５２４７７号公報の図５に相当）によって、インサート全周に均一にブラスト処理を行うことができる。
【００１５】
ＰＶＤ（物理蒸着）法による硬質被覆層の形成：
本発明では、インサートの表面にウエットブラスト処理を施した後、周期律表のＩＶａ族元素、Ｖａ族元素、ＶＩａ族元素、Ａｌ、Ｓｉ、Ｙ、Ｍｎ、ＮｉおよびＳの群から選ばれる少なくとも一種の元素と、炭素、窒素、酸素および硼素からなる群から選ばれる少なくとも一種の元素とからなる化合物の一層または二層以上からなる硬質被覆層をＰＶＤ（物理蒸着）法にて所定の膜厚にまで蒸着形成するが、ウエットブラスト処理により、インサートの表面粗さがカットオフ値０．０８ｍｍにおける算術平均粗さＲａで０．２μｍ以下となるように平滑化されていることから、この上に通常のＰＶＤ（物理蒸着）法で硬質被覆層を成膜すると、表面粗さが、カットオフ値０．０８ｍｍにおける算術平均粗さＲａで０．２５μｍ以下である平滑化された硬質被覆層表面が形成される。
そして、このような硬質被覆層を蒸着形成した被覆インサートは、硬質被覆層表面が平滑であることによって、高熱発生を伴い、しかも、切れ刃に対して衝撃的・断続的負荷が作用する切削条件下においても、耐チッピング性、耐欠損性にすぐれ、同時に、長期の使用に亘ってすぐれた仕上げ面精度を維持することができる。
なお、硬質被覆層は上記した物質によって構成されるが、切削インサートにおいては、ＴｉＣ、ＴｉＣＮ、ＴｉＮ、ＴｉＡｌＮ等のＴｉ系硬質被膜が特に有効であり、さらに被削材の仕上げ面が要求される切削が多い表面被覆ＴｉＣＮ基サーメット製インサートにおいては、上記物質の中でも、耐溶着性に優れたＴｉＣ、ＴｉＣＮ、ＴｉＮによる硬質被覆層と組み合わせ、使用することができる。
また、ウエットブラスト処理によって、インサート表面の硬質相に残留応力が形成されていることによって、インサート自体の耐欠損性も向上するため、高速断続切削加工における耐欠損性が一段と向上する。
なお、ここでいうＰＶＤ（物理蒸着）法とは、例えば、アークイオンプレーティング法やホロカソード法、スパッタリング法等種々の蒸着方法を指しており、いずれの方法においても有効で、特に限定するものではない。
【００１６】
本発明では、インサートの表面にウエットブラスト処理を施した後、インサートの刃先先端部（すくい面と逃げ面の交差稜線部）に、例えば、湿式ブラシホーニングによるホーニング加工を施し、刃先の表面粗さをさらに低減することにより、例えば、カットオフ値０．０８ｍｍにおける算術平均粗さＲａで０．１μm以下、好ましくは０．０５μｍ以下に低減することにより、被覆インサートの刃先先端部の平滑性を一段と高めることができ、その結果、より一層、耐チッピング性、耐欠損性を改善し、さらに、被削材の仕上げ面精度の維持・向上を図ることができ、また、光沢ある高品質な切削加工表面を形成することができる。
【発明の効果】
【００１７】
本発明の被覆インサート（表面被覆ＴｉＣＮ基サーメット製切削インサート）の製造方法によれば、硬質被覆層形成前に、インサート表面にウエットブラスト処理を施し、インサート表面の硬質相に４５０〜１０００ＭＰａの圧縮残留応力を付与し、しかも、インサートの表面粗さを、カットオフ値０．０８ｍｍにおける算術平均粗さＲａで０．２μｍ以下とすることにより、この上にＰＶＤ（物理蒸着）法により蒸着被覆する硬質被覆層の表面粗さを、カットオフ値０．０８ｍｍにおける算術平均粗さＲａで０．２５μｍ以下とすることができるため、この被覆インサートを、高熱発生を伴うとともに、切れ刃に衝撃的・断続的負荷が作用する高速断続切削加工に供した場合でも、インサート自体の耐欠損性にすぐれることに加え、硬質被覆層のチッピング、欠損を生じることなく、長期の使用に亘ってすぐれた仕上げ面精度を維持することができ、切削加工表面の高品質化を図ることができる。
【図面の簡単な説明】
【００１８】
【図１】インサートに対してウエットブラスト処理を行うための装置の一例を示す。
【図２】ウエットブラスト処理に用いる研磨材の一例を示し、（ａ）は多角形状のアルミナ研磨材の写真、また、（ｂ）は球形状のアルミナ研磨材の写真を示す。
【発明を実施するための形態】
【００１９】
本発明を、実施例に基づいて以下に説明する。
【実施例１】
【００２０】
Ｐ３０グレードＴｉＣＮ基サーメットの原料粉末をプレス成型した後、焼結し、ＣＮＭＧ１２０４０８に規定する形状・寸法を有するインサート基体を準備した。
これらのインサートに対して、中心粒子径４０μｍを有するアルミナを噴射研磨材とし、噴射圧力０．３ＭＰａ、０．２ＭＰａおよび０．１ＭＰａでウエットブラスト処理を行った。
ウエットブラスト処理では、図２（ａ）で示される噴射研磨材の多角形状のアルミナを水と混合し研磨液中の研磨材の含有量が３０重量％となるように噴射研磨液を調製し、図１に示されるウエットブラスト処理装置を用い、噴射角は４５°一定とし、一対の回転軸で挟み込んで保持した部分を除いてほぼインサート全面が処理されるようウエットブラストを行った。
その後、切刃については、砥粒を含有したナイロンブラシを使用し、すくい面側から測定した幅が０．０９ｍｍ、かつ逃げ面側から測定した幅が０．０５ｍｍのウォーターフォール型の曲面ホーニングを湿式処置で施し、表1に示す本発明１〜３のインサートを作製した。
【００２１】
作製したインサートについて、インサート表面部の硬質相の圧縮残留応力を測定した。
なお、本発明でいう、インサート表面部の硬質相に付与される残留応力の値とは、（株）養賢堂発行の「残留応力のＸ線評価」（田中啓介、鈴木賢治、秋庭義明著）の第六章冒頭（Ｐ９９〜１０５）に記載される周知のsin2Ψ法を用いＸ線回折装置によって測定された値である。
さらに、sin2Ψ測定範囲に関しては、０〜０．５ないし０〜０．７５間で選択される範囲において等間隔に５ないし６点、並傾法にて展開し測定した。
測定に用いたＸ線回折装置はスペクトリス（株）製のＰＡＮａｌｙｔｉｃａｌ
Ｘ’  Ｐｅｒｔ  ＰＲＯ  ＭＰＤで、Ｘ線源としてはＣｕＫα線を使用した。
残留応力測定にはＮａＣｌ型結晶構造を有する硬質相の（４２２）面の回折ピークを用いた。
また、測定に用いた残留応力計算ソフトウエアはＸ’  Ｐｅｒｔ  Ｈｉｇｈ  Ｓｃｏｒｅ  Ｐｌｕｓで、硬質相のヤング゛率として４７５ＧＰａ、ポアソン比として０．２００を使用し計算を実施した。
表１に、圧縮残留応力の測定値を示す。
また、本発明インサート１〜３について、それぞれの逃げ面および刃先先端の表面粗さを、ＪＩＳ  Ｂ０６０１−１９９４（２００１）にしたがい、カットオフ値０．０８ｍｍにおける算術平均粗さＲａで測定した。
表１に、逃げ面および刃先先端の表面粗さＲａの測定値を示す。
【００２２】
本発明１〜３のインサートでは、すくい面がブレーカを有した曲面となっているためにＸ線回析測定に必要な平坦面を確保できず、すくい面の残留応力を直接測定することはできないが、本実施例１では、ウエットブラスト処理時の噴射角を４５°として、基本的に逃げ面とすくい面に同様な作用が加わるように処理を行っているので、すくい面、特に逃げ面とほぼ直角に位置する切れ刃近傍のランド部分やブレーカ底部（すくい面では切れ刃に近いランド部分や凹状に湾曲した最も深いブレーカ底部の残留応力値が耐欠損向上に重要である）の残留応力は、逃げ面で測定された残留応力と概略同等であると考えられることからインサートの残留応力は、逃げ面について測定した残留応力で代表させることとする。
また、表面粗さについても、ウエットブラスト処理時の噴射角を４５°としたことから、すくい面（ブレーカ底）の表面粗さは逃げ面の表面粗さとほぼ同等の値を示したので、インサートの表面粗さは、逃げ面について測定した表面粗さで代表させることとする。
【００２３】
比較のため、上記本発明１〜３のインサートと同様な組成・形状・寸法を有する切削インサートに対してウエットブラスト処理を施さない切削インサート（参考例１）およびウエットブラスト処理の代わりに表３に示す乾式ブラスト処理（特許文献１の乾式ブラスト処理条件に対応）を施した切削インサート（参考例２）を作製した。本発明１〜３と同様の手法で、逃げ面平坦部における残留応力と、インサートの逃げ面およびホーニング部の表面粗さを測定した。表1に残留応力値および表面粗さの測定値を示す。
【００２４】
最後に全てのインサートに対して、その表面に、ＰＶＤ（物理蒸着）法の一種であるアークイオンプレーティング装置により、平均膜厚１．５μｍのＴｉＡｌＮ単層の硬質被覆層を蒸着形成した。
【００２５】
【表１】
0005510661.tif 000002
【００２６】
表１によると、本発明１〜３ではウエットブラスト処理により基体表面部に４８０〜７２０ＭＰａ程度の圧縮残留応力が付与されているが、ウエットブラスト処理を施していない参考例１は圧縮で８０ＭＰａ程度の残留応力となっている。乾式ブラスト処理を行った参考例２は１５００ＭＰａを超える非常に大きな圧縮残留応力が付与されている。
また、参考例１の逃げ面の面粗さはＲａ０．４５μm程度であるが、ウエットブラスト処理をすることにより、本発明１〜３では１/２以下の表面粗さとなり、平滑性が高められている。乾式ブラスト処理を行った参考例２は参考例１よりは平滑度が向上しているものの、本発明１〜３と比較すると表面粗さは大きくなっている。
ホーニング部（切刃部）においては、ウエットブラスト処理の有無に関わらず、Ｒａ０．１μm未満の小さな値になっているが、これはいずれの例においても、ブラシホーニング加工がされている為、良好な面粗さ精度を維持しているからである。
【００２７】
次に、以下に示す条件により切削試験を行った。
《切削試験１》
被削材：ＪＩＳ−Ｓ４５Ｃの丸棒、
切削速度：３００ｍ/ｍｉｎ、
送り速度：０．１５ｍｍ／ｒｅｖ、
切込み：１．０ｍｍ
の湿式連続切削を行い、実加工時間２０分後の逃げ面摩耗幅を評価した。
なお、加工途中であっても、逃げ面摩耗幅が０．２ｍｍに達した場合は寿命としそれまでの実加工時間を評価した。
《切削試験２》
被削材：ＪＩＳ−ＳＣＭ４４０の角材、
切削速度：４００ｍ/ｍｉｎ、
送り速度：０．１２ｍｍ／ｒｅｖ、
切込み：１．５ｍｍ
の湿式断続切削を行い、
欠損が発生するまでの衝撃回数を評価した。各試料５切れ刃を評価し、その平均値を衝撃回数とした。
【００２８】
表２に、上記切削試験１における逃げ面摩耗幅と被削材仕上げ面外観状態、切削試験２における欠損発生するまでの衝撃回数を示す。
【００２９】
【表２】
0005510661.tif 000003
【００３０】
表２の切削試験１の結果より、ウエットブラスト処理を施していない参考例１に比べ本発明１〜３は良好な被削材仕上げ面を確保しながら、逃げ面摩耗幅が少なく工具寿命の延長が可能となった。乾式ブラスト処理を施した参考例２の切削途中で切れ刃にチッピングを生じ、加工時間１２分で切削中止となった。また、仕上げ面に関しては、本発明１〜３が長期にわたり、光沢のある良好な仕上げ面を得られているのに対し、参考例１では切削初期のみ良好な仕上げ面で、その後仕上げ面の悪化が見られた。乾式ブラスト処理を施した参考例２も、参考例１より工具寿命は長いものの、やはり比較的切削初期にて仕上げ面悪化が見られた。
これは、ブラシホーニングによりホーニング部の表面粗さが小さくなっている為、切削初期では良好な仕上げ面を得ることが出来るが、工具摩耗が進行した場合、表面粗さの大きい面が切れ刃として使用され始め、それに伴い急激に仕上げ面が悪化したと考えられる。
また、インサートに非常に大きな負荷の掛かる湿式断続試験（切削試験２）については、ウエットブラスト処理を施した本発明１〜３は参考例１に比較し、２〜３倍の衝撃回数値を得ることが出来、耐欠損性の改善を確認することが出来た。
また、ウエットブラストの噴射圧力が大きくなるほど、耐欠損性の改善効果が大きくなる傾向がある。
乾式ブラスト処理を施した参考例２のインサートでは、評価した５つの切れ刃のうち、３つの切れ刃は欠損時の衝撃回数が１，５００回以上となったが、残り２つの切れ刃に関しては切削初期（衝撃回数１００回未満）で欠損を生じ、バラツキのある結果となった。早期に欠損した切れ刃は、乾式ブラスト処理により、クラック等の欠陥が基体に生じていたか、基体表面に残留した研磨材や不純物が起点となり、インサートの破壊が進行したと考えられ、ウエットブラスト処理を施した本発明１〜３と比較し、参考例２は品質安定性に欠ける結果と言える。
【実施例２】
【００３１】
Ｐ２０グレードＴｉＣＮ基サーメットの原料粉末をプレス成型した後、焼結し、ＣＣＭＴ１２０４０８に規定する形状・寸法を有する切削インサートを準備した。
表３に示す順序と条件にてホーニングおよびウエットブラスト処理を行った。
ウエットブラスト処理では、実施例１と同様、噴射研磨材の多角形状アルミナを水と混合し研磨液中の研磨材の含有量が３０重量％となるように噴射研磨液を調製し、図１に示されるウエットブラスト処理装置を用い（但し、ブラストガンは、切れ刃に対抗する１本のみを使用した）、少なくともインサート逃げ面およびチップブレーカ表面にウエットブラスト処理を行った。
噴射角は４５°一定としたが、インサートの逃げ角が７°であることから、すくい面への噴射角度が逃げ面への噴射角度より、より直角に近いものとなるため、すくい面には、逃げ面で測定した残留応力と同等以上の圧縮残留応力が付与されていると考えられる。
ホーニングは、砥粒を含有したナイロンブラシを使用し、Ｒ０．０６の丸ホーニングを湿式処置で施した。
また、比較の為、ウエットブラスト処理を行わない参考例インサートも作製した。
【００３２】
作製したインサートの表面部における硬質相の残留応力を、インサート逃げ面の平坦面で、Ｘ線回析装置により測定した。
測定に用いたＸ線回析装置はスペクトリス（株）製のＰＡＮａｌｙｔｉｃａｌ
Ｘ’  Ｐｅｒｔ  ＰＲＯ  ＭＰＤで、X線源はＣｕＫα線を使用した。
また、インサートの逃げ面およびホーニング部の表面粗さを、ＪＩＳ  Ｂ０６０１−１９９４（２００１）にしたがい、カットオフ値０．０８ｍｍにおける算術平均粗さＲａで測定した。
表３に測定した残留応力値および表面粗さ値を示す。
次に物理蒸着法により、表３に示す膜種にて平均層厚１．５μmの硬質被覆層を形成した。
最後に硬質被覆層の上から、インサートの逃げ面およびホーニング部の表面粗さを、基体の表面粗さ測定時と同じ条件にて測定した。
表３に硬質被覆層の表面粗さ値を示す。  
【００３３】
【表３】
0005510661.tif 000004
【００３４】
表３によると、本発明４〜１１では、ウエットブラスト処理により基体表面部に４６０〜６９０ＭＰａ程度の圧縮残留応力が付与されているが、ウエットブラスト処理を施していない参考例３，４は圧縮で８０ＭＰａ程度の残留応力となっている。
また、基体逃げ面の表面粗さは、本発明４〜１１でＲａ０．２μm以下、ウエットブラスト処理を施していない参考例３，４はＲａ０．３μm程度であり、ＰＶＤ法による被覆後の表面粗さは本発明４〜１１が最大Ｒａ０．２４μmと０．２５μm以下となっているのに対し、参考例３，４はＲａ０．４μm以上と非常に平滑度が悪く、Ｒａ０．２５μm以下を達成していない。
【００３５】
次に、以下に示す条件により切削試験を行いインサート性能を評価した。
《切削試験３》
被削材：ＪＩＳ−ＳＮＣＭ４３９の溝入り丸棒（溝は長手方向に6溝）、
切削速度：１５０ｍ／ｍｉｎ、
送り速度：０．１５ｍｍ／ｒｅｖ、
切込み：２ｍｍ
の湿式断続切削を行い、切れ刃交換までの実切削時間を評価した。
切れ刃交換までの時間は、使用切れ刃にチッピングや欠損等が発生するか、インサートが割損する等、実切削を継続することが不能となるまでの時間とし、また、正常な切削が維持されている場合は、逃げ面摩耗幅が０．２ｍｍに達するまでの時間とした。
《切削試験４》
被削材：ＪＩＳ−Ｓ４５Ｃの丸棒、
切削速度：２５０ｍ／ｍｉｎ、
送り速度：０．１５ｍｍ／ｒｅｖ、
切込み：１．０ｍｍ
の湿式連続切削を行い、実加工時間２０分後の逃げ面摩耗幅を評価した。
なお、加工途中で在っても、逃げ面摩耗幅が０．２ｍｍに達した場合は寿命としそれまでの実加工時間を評価した。
【００３６】
表４に、上記切削試験３における欠損発生するまでの衝撃回数および切削試験４における逃げ面摩耗幅と切削終了時の被削材仕上げ面の外観状態を示す。
【００３７】
【表４】
0005510661.tif 000005
【００３８】
表４によると、ウエットブラスト処理を施していない参考例３、４に比べ本発明４〜１１は湿式断続切削において、優れた耐欠損性を示し、ウエットブラストの投射圧力が大きいほどその効果は大きくなった。
また、湿式連続切削の結果によると、本発明４〜７と比較し、ホーニング部の表面粗さを更に改善した本発明８〜１１は光沢のある更に良好な仕上げ面を長期にわたり得ることができた。
これに対して、ウエットブラスト処理がされていない参考例３および４では、切削初期においては良好な仕上げ面を得る事ができたものの、早期に切れ刃部に欠損が発生し短時間で工具寿命を迎えた。
また、いずれの硬質被膜を被覆したインサートに関しても、基体へのウエットブラスト処理による性能改善効果は確認できるが、ＴｉＮ−ＴｉＣＮ−ＴｉＮの積層コートを施したインサートの方が、被覆工程以外の工程が同条件で製作されたＴｉＡｌＮの単層コートを施したインサートより耐欠損性に優れた結果となった。
【産業上の利用可能性】
【００３９】
本発明の製造方法によれば、切れ刃に対して、高熱発生を伴い、かつ、衝撃的・断続的負荷が作用する高速断続切削において、すぐれた耐チッピング性、耐欠損性を備え、かつ、仕上げ面精度に優れ、光沢のある高品質な切削加工表面の形成を可能とする表面被覆ＴｉＣＮ基サーメット製切削インサートを提供することができるばかりか、このインサートを通常条件の切削加工に適用した場合にも、長期の使用に亘ってすぐれた切削性能を発揮するものであるから、切削加工の省エネ化、低コスト化に十分満足に対応することができるものである。
【図１】
0005510661.tif 000006
【図２】
0005510661.tif 000007